(57)【要約】【課題】熱間鍛造後に、中空鍛造品が上金型の突起部に強く密着し離型が困難になった場合でも、プレス上昇力を利用して突起部から中空鍛造品を損傷させることなく確実、且つ容易に離型することができる熱間鍛造装置を提供する。【解決手段】本発明の熱間鍛造装置１は、凹部７を備え、且つ凹部７に加熱された被加工材４０が装入される下金型６と、凸状の突起部３が形成され、且つ下金型６に装入された被加工材４０を圧下する上金型２とからなり、下金型６の上面には、上方が開放状とされた係止溝３０が形成され、係止溝３０は、長尺状の係止体３３が挿入されるものであって、凹部７の周縁部８の上側を切り欠くように形成されると共に、係止溝３０を形成する側壁であって凹部７に近い側の側壁が当該係止溝３０の内側に向かって倒れ込んでいる傾斜面３２とされ、係止溝３０の少なくとも一方端が、下金型６の外周面に対して貫通していることを特徴とする。【選択図】図１
2016059945.tif 000002
【特許請求の範囲】
【請求項１】
上方が開放状された有底筒状の凹部を備え、且つ前記凹部に加熱された被加工材が装入される下金型と、圧下面から下方に向かって凸状の突起部が形成され、且つ前記下金型に装入された被加工材を上方から圧下する上金型とからなる熱間鍛造装置において、
前記下金型の上面には、上方が開放状とされた係止溝が形成されており、
前記係止溝は、長尺状の係止体が挿入されるものであって、前記凹部の周縁部の上側を切り欠くように形成されると共に、前記係止溝を形成する側壁であって前記凹部に近い側の側壁が当該係止溝の内側に向かって倒れ込んでいる傾斜面とされており、
前記係止溝の少なくとも一方端が、前記下金型の外周面に対して貫通している
ことを特徴とする熱間鍛造装置。
【請求項２】
前記係止溝の傾斜面は、傾斜角が３°以上３０°以下とされていることを特徴とする請求項１に記載の熱間鍛造装置。
【請求項３】
前記係止溝の傾斜面に対面する前記係止体の側面は、前記係止溝の傾斜面と同じ傾斜角とされていることを特徴とする請求項２に記載の熱間鍛造装置。
【請求項４】
前記係止溝は、前記凹部を挟むように対面した位置に設けられていることを特徴とする請求項１〜３のいずれかに記載の熱間鍛造装置。
【請求項５】
前記係止溝には、前記係止体と、前記係止体とは別体に形成された長尺状の嵌合体とが合わせて挿入されることを特徴とする請求項１〜４のいずれかに記載の熱間鍛造装置。
【請求項６】
前記係止溝を形成する側壁であって、前記凹部に近い側の側壁は、前記下金型を側面視したとき、前記凹部の周縁部より内側に位置していることを特徴とする請求項１〜５のいずれかに記載の熱間鍛造装置。
【請求項７】
前記下金型の下部には、ノックアウト機構が備えられていることを特徴とする請求項１〜６のいずれかに記載の熱間鍛造装置。
【発明の詳細な説明】
【技術分野】
【０００１】
本発明は、金型を用いて大型の中空鍛造品を鍛造する熱間鍛造装置に関し、特に、金型から中空鍛造品を離型する際の技術に関する。
【背景技術】
【０００２】
一般に、ニッケル合金、アルミ合金、Ti-6Al-4Vなどのチタン合金は、優れた機械特性や耐熱性を有することから、航空機や車両などの輸送機器のエンジン部材、あるいはシャーシなどの構造部材に用いられている。
このような優れた機械特性を有する被加工材（例えば、チタン合金）を用いて上述した構造部材に用いられる大型の中空鍛造品（中空シャフト鍛造品）を鍛造する方法として、金型を用いた熱間鍛造方法（例えば、穴あけ熱間鍛造方法）が用いられる。穴あけ熱間鍛造方法は、予め製品形状を模して形成された下金型内に加熱された中実の被加工材を装入し、被加工材を高温状態に保持したままで凸形状のパンチ（圧下面中央に突起部を有する上金型）を押し込んで、その凸形状のパンチに沿った形状に引き伸ばすように変形させながら凹み部（穴部）を成形する方法である。
【０００３】
上述した熱間鍛造方法を用いれば、熱間鍛造中の変形において製品形状に沿ったメタルフローが得られるため他の加工方法に比べてより粘り強く、耐衝撃破壊性など機械的特性に優れた中空鍛造品（成形品）を得ることができる。
ところが、成形品を製造すべく上金型を下金型へ押し込んだ際に、その成形品が上金型の突起部などに密着することがある。この状況下で上金型を上方に引き上げる、つまり成形品を上金型から離型するときに、成形品が上金型と共に上昇してしまうといった不具合が生じる。このような不具合が生じてしまうと、成形品を上金型から離型することが困難となる。
【０００４】
この問題を解消する技術としては、例えば、特許文献１，２に開示されたものがある。
特許文献１には、互いに閉じ合う方向に相対移動可能な一対の型によって鍛造を行う金型装置において、少なくとも一方の型に、鍛造製品の環状端面の周方向に連続する押出し面を有するノックアウトリングを設けるとともに、上記ノックアウトリングの背後にこのノックアウトリングを型の内面から突き出す方向に駆動するノックアウトピンを設け、かつ、上記ノックアウトリングを所定位置に復帰させる付勢手段を設けた鍛造用金型装置が開示されている。
【０００５】
特許文献２には、鍛造素材を鍛造型内で加圧することにより塑性流動させて所定の形状に成形する型鍛造方法であって、ダイスピンを鍛造素材の一端面に当てて背圧をかけた状態で後退させながら、該鍛造素材中にパンチを打ち込むか金型を押し当てて鍛造する鍛造工程を含み、上記ダイスピンを複数本同一軸上に設けるとともに、前記複数本のダイスピンは、前記鍛造工程中に相対位置が変化する型鍛造方法が開示されている。
【先行技術文献】
【特許文献】
【０００６】
【特許文献１】特開平８−２４３６７８号公報
【特許文献２】特開２００１−１３７９９６号公報
【発明の概要】
【発明が解決しようとする課題】
【０００７】
近年、航空機などの大型の輸送機器に用いられる大型の中空鍛造品は、高い機械的特性が求められており、その機械的特性を向上させるために高いひずみを付与する複雑な変形を伴う鍛造加工を経て製造されることが多くなっている。
このような複雑な鍛造加工で製造される中空鍛造品は金型と強力に密着し、離型が非常に困難となる場合がしばしば発生する。
【０００８】
具体的には、突起部を有する上金型を押し込んで穴部若しくは凹み部を成形する穴あけ熱間鍛造方法においては、鍛造後に形成される中空鍛造品の凹み部（穴部）が、上金型の突起部に強力に密着してしまい、中空鍛造品と突起部との離型が困難となる。
熱間鍛造中に被加工材が上金型の突起部に強力に密着してしまう原因としては、例えば「加熱された被加工材が温度低下により熱収縮して、上金型の突起部を締付けるように抱付いてしまう」ことであったり、「上金型の突起部の先端が温度上昇して熱膨張し、突起部が被加工材を抱え込んでしまう」ことであったり、「潤滑剤切れを起こして、被加工材と上金型の突起部が凝着する、もしくは摩擦で貼付いてしまう」ことであったり、「ガラスなど粘着性のある潤滑剤を用いた際に、その粘着力で貼付いてしまう」ことが挙げられる。
【０００９】
そこで、特許文献１，２に開示された離型技術を採用することが考えられる。
しかしながら、特許文献１に開示された鍛造用金型装置は、同文献の図１からわかるように、複数の部材で構成された複雑なノックアウト構造を有するものとなっており、大型の中空鍛造品を製造するための鍛造装置に採用することは困難を伴うと思われる。また、特許文献１の技術を用いて、航空機などに用いられる大型の中空鍛造品を熱間鍛造する場合、上金型から中空鍛造品を離型する際に、非常に大きなノックアウト力が必要となる。それ故、非常に大きなノックアウト力に耐えられる上金型を製作する必要があるので、製作コストが高いものとなることが考えられる。
【００１０】
また、特許文献２は、上金型中央のパンチを上下可動とし、上金型外縁で成形品を押さえた状態にしておき、中央のパンチを上方に引抜くことで、上金型から成型品を離型することができる技術を開示する。しかしながら、この技術を用いて、航空機などに用いられる大型の中空鍛造品を熱間鍛造する場合、強く密着した中空鍛造品を上金型外縁で下金型側に押さえつつ、中央のパンチを引抜くとき、上金型及びパンチに非常に大きな力が必要となる。それ故、非常に大きな力の耐えられる上金型を製作する必要があるので、複雑な構造となることが考えられ、且つ製作コストが高いものとなることが考えられる。
【００１１】
すなわち、特許文献１，２の技術は、高い機械特性を有する大型の中空鍛造品を熱間鍛造する場合、適さない技術であると思われる。
そこで本発明は、上述の問題に鑑みて、熱間鍛造後に、中空鍛造品が上金型の突起部に強く密着し離型が困難になった場合でも、プレス上昇力を利用して突起部から中空鍛造品を損傷させることなく確実、且つ容易に離型することができる熱間鍛造装置を提供することを目的とする。
【課題を解決するための手段】
【００１２】
上述した課題を解決するため、本発明では以下の技術的手段を講じている。
本発明にかかる熱間鍛造装置は、上方が開放状された有底筒状の凹部を備え、且つ前記凹部に加熱された被加工材が装入される下金型と、圧下面から下方に向かって凸状の突起部が形成され、且つ前記下金型に装入された被加工材を上方から圧下する上金型とからなる熱間鍛造装置において、前記下金型の上面には、上方が開放状とされた係止溝が形成されており、前記係止溝は、長尺状の係止体が挿入されるものであって、前記凹部の周縁部の上側を切り欠くように形成されると共に、前記係止溝を形成する側壁であって前記凹部に近い側の側壁が当該係止溝の内側に向かって倒れ込んでいる傾斜面とされており、前記係止溝の少なくとも一方端が、前記下金型の外周面に対して貫通していることを特徴とする。
【００１３】
好ましくは、前記係止溝の傾斜面は、傾斜角が３°以上３０°以下とされているとよい。
好ましくは、前記係止溝の傾斜面に対面する前記係止体の側面は、前記係止溝の傾斜面と同じ傾斜角とされているとよい。
好ましくは、前記係止溝は、前記凹部を挟むように対面した位置に設けられているとよい。
【００１４】
好ましくは、前記係止溝には、前記係止体と、前記係止体とは別体に形成された長尺状の嵌合体とが合わせて挿入されるとよい。
好ましくは、前記係止溝を形成する側壁であって、前記凹部に近い側の側壁は、前記下金型を側面視したとき、前記凹部の周縁部より内側に位置しているとよい。
好ましくは、前記下金型の下部には、ノックアウト機構が備えられているとよい。
【発明の効果】
【００１５】
本発明にかかる熱間鍛造装置によれば、熱間鍛造後に、中空鍛造品が上金型の突起部に強く密着し離型が困難になった場合でも、プレス上昇力を利用して突起部から中空鍛造品を損傷させることなく確実、且つ容易に離型することができる。
【図面の簡単な説明】
【００１６】
【図１】本発明の熱間鍛造装置を示す図である。
【図２】本発明の熱間鍛造装置の側面図及び断面図である。
【図３】図２のＡ−Ａ断面図である。
【図４】下金型に形成された係止溝の拡大断面図である。
【図５Ａ】本発明の熱間鍛造装置を用いて、中空鍛造品を製造する手順を示す図である（被加工材装入工程）。
【図５Ｂ】本発明の熱間鍛造装置を用いて、中空鍛造品を製造する手順を示す図である（上金型圧下工程）。
【図５Ｃ】本発明の熱間鍛造装置を用いて、中空鍛造品を製造する手順を示す図である（係止体挿入工程）。
【図５Ｄ】本発明の熱間鍛造装置を用いて、中空鍛造品を製造する手順を示す図である（嵌合体挿入工程）。
【図５Ｅ】本発明の熱間鍛造装置を用いて、中空鍛造品を製造する手順を示す図である（上金型離型工程）。
【図５Ｆ】本発明の熱間鍛造装置を用いて、中空鍛造品を製造する手順を示す図である（下金型離型工程）。
【図６】下金型に形成された係止溝の変形例を示す平面図である。
【発明を実施するための形態】
【００１７】
［第１実施形態］
以下、第１実施形態の熱間鍛造装置について、図面に基づき詳しく説明する。
なお、第１実施形態の熱間鍛造装置１で鍛造される中空鍛造品４１（単に、鍛造品と呼ぶこともある）は、航空機や車両などの輸送機器のエンジン部材、あるいはシャーシなどの構造部材に用いられる大型の中空シャフト鍛造品を製造する前工程の中空鍛造工程で製造されるものである。
【００１８】
また、第１実施形態における中空鍛造は、凸状の突起部３を有する上金型２の圧下方向に対して、圧下方向に沿った前方側（下側）に材料が変形し凹み部４２（穴部）が形成される鍛造であるため、穴あけ熱間鍛造とも呼ばれる。
図１〜図３に示すように、第１実施形態の熱間鍛造装置１は、加熱された被加工材４０を金型内に装入して、金型の形状に沿って被加工材４０を熱間状態で変形させることにより、所望の形状の鍛造品を成形するものである。具体的には、この熱間鍛造装置１は、鍛造品を成形するための金型を有しており、この金型は、上下２つに分割できるようになっていて、被加工材４０が装入されて載置される下金型６と、この下金型６に載置された被加工材４０を上方から圧下する上金型２と、を有している。
【００１９】
上金型２は、下金型６の上方に配備されており、下金型６内に載置された被加工材４０に対して上方から近接離反とされており、上金型２を下降させることで被加工材４０を上方から押しつぶすように圧下可能となっている。上金型２の中央部には、被加工材４０を圧下するための突起部３（パンチ）が形成されている。本実施形態におけるパンチ３は、例えば、上下に細長く、その軸長は被加工材４０の高さより高いものとなっている。
【００２０】
なお、本実施形態におけるパンチ３は、上下に細長いものとしたが、太径のものでもよく、また被加工材４０の高さより低くてもよい。つまり、パンチ３の長さは、熱間鍛造される中空鍛造品４１の形状によって異なってくる。
パンチ３は、下方を向く凸状であって、被加工材４０の上面中央から圧下する圧下部４と、当該圧下部４の上部に連接して形成され且つテーパもしくはストレート形状の押出部５とを有する。
【００２１】
図２に示すように、本実施形態におけるパンチ３の圧下部４は、例えば、上下方向軸心
中央が平面とされ、且つその平面の周縁はＲ（フィレット）とされている。押出部５は、上部に向かうにつれて広がるように拡径された形状とされている。
なお、本実施形態におけるパンチ３の形状（側面視でペン先形状）は一例であって、下方に突出状の形状であれば、いかなる形状であってもよい。パンチ３の形状としては、例えば圧下部４の先端が水平方向を向く平面とされた側面視で矩形状であったり、圧下部４の先端の中央が尖った先細り形状であったり、圧下部４の先端が押出部５の直径より膨張した半球状とされたものでもよい。
【００２２】
下金型６は、上方が開放状された有底筒状の凹部７を備え、その凹部７に加熱された被加工材４０が装入されて載置されるようになっている。
詳しくは、図２及び図３に示すように、下金型６の幅方向中央であって上部側には、その内径が被加工材４０の外径より若干大きく、且つその高さが被加工材４０の高さより高い有底円筒状の凹部７が形成されており、この凹部７の内部に円柱状の被加工材４０を上方から下方に向かって装入可能となっている。
【００２３】
また、下金型６の下部には、ノックアウト機構が備えられている。ノックアウト機構は、鍛造が終了した中空鍛造品４１を排出するノックアウト棒と、このノックアウト棒９を上下方向に移動させるシリンダ機構（図示略）とが設けられている。ノックアウト棒９は、下金型６の凹部７に対応した位置に上下方向に移動可能に配備されており、シリンダ機構によってノックアウト棒９を上方に移動させて中空鍛造品４１（鍛造後の被加工材４０）を押し上げることで中空鍛造品４１を下金型６から引き剥がせるようになっている。また、下金型６の下側には、金型支持機構（図示略）が設けられており、金型支持機構によって下金型６を床面などに対して支持できるようになっている。
【００２４】
次に、本発明の特徴である下金型６の上面について、図を基に説明する。
下金型６の上面には、係止溝３０が形成され、その係止溝３０に長尺状の係止体３３と、係止体３３とは別体に形成された長尺状の嵌合体３５とが合わせて挿入されるようになっている。
係止溝３０（以降、アリ溝と呼ぶ）は、上方が開放状とされ、凹部７の周縁部８の上側を切り欠くように形成されている。このアリ溝３０の断面は、略矩形状の空間とされている。
【００２５】
このアリ溝３０は、上金型２の離型時に中空鍛造品４１の上面を確実に引っ掛けるために、平面視で凹部７を挟むように対面した位置に設けられている。すなわちアリ溝３０は、下金型６の上面に２本形成され、下金型６の上下方向軸心を中心として対称となっている。
詳しくは、第１実施形態のアリ溝３０は、その両端が下金型６の外周面に対して貫通していて、中途部が凹部７の周縁部８の上側を切り欠くように貫いている。つまり、アリ溝３０は、中途部が凹部７の周縁部８の上側をオーバーラップする、言い換えるとアリ溝３０の中途部と凹部７の周縁部８の上側とが重なり合うように形成されている。このアリ溝３０は、底部３１が凹部７の周縁部８の上側と繋がっており、断面視で、階段状に形成されている。つまり、アリ溝３０は、凹部７と連通するように形成されている。
【００２６】
このアリ溝３０は、後述する係止体３３と嵌合体３５とが挿入可能な幅とされ、底部３１が上側の開口幅より幅広とされている。アリ溝３０の幅は、係止体３３の幅と嵌合体３５の幅を合わせた幅寸法、すなわち係止体３３と嵌合体３５とが若干の隙間を空けて挿入される幅とされている。アリ溝３０の幅は、例えば、係止体３３の幅と嵌合体３５の幅を合わせた幅の１〜２％前後広い幅とされていることが望ましい。
【００２７】
なお、図２〜４では、アリ溝３０、後述する係止体３３と嵌合体３５の説明がしやすいように、アリ溝３０と、係止体３３及び嵌合体３５との隙間を大きく示している。
また、アリ溝３０の底部３１は、鍛造後の中空鍛造品４１の上面より高い位置とされている。
なお、アリ溝３０の断面形状及び長さは、例示的なものであり、中空鍛造品４１がパンチ３から損傷なく且つ確実に離型することができるものであれば、特に限定しない。
【００２８】
また、図２及び図４に示すように、アリ溝３０を形成する側壁のうち、凹部７に近い側
の側壁３２は、当該アリ溝３０の内側に向かって倒れ込んでいる傾斜面とされている。すなわち、アリ溝３０の傾斜面３２は、下金型６の側面視で上側が凹部７の径方向外側を向くように形成されている。
また、この傾斜面３２（凹部７に近い側の側壁３２）は、下金型６を側面視したとき、凹部７の周縁部８より内側に位置している。つまり、この傾斜面３２は、凹部７に載置された中空鍛造品４１の上側外縁部４３の上方に位置するように形成されている。
【００２９】
また、アリ溝３０の傾斜面３２は、凹部７の上下方向軸心から所定の距離とされている（図２中のＸ）。例えば、図２で下金型６の凹部７の半径が２５０ｍｍ（直径５００ｍｍ）の場合、下金型６の凹部７の上下方向軸心とアリ溝３０の傾斜面３２との距離Ｘを、１５０ｍｍ〜２４０ｍｍ程度とされていることが望ましい。一方、コッターピン３３、及び嵌合ピン３５の幅と高さを、３０ｍｍ〜１００ｍｍ程度とされていることが望ましい。
【００３０】
この傾斜面３２は、傾斜角θが凹部７の上下方向を向く軸心に対して、３°以上３０°以下とされている。傾斜面３２の角度θを、前述の範囲とすることで、上金型２を上方へ引き上げる際に、中空鍛造品４１の上側外縁部４３を確実に引っ掛けて、中空鍛造品４１をパンチ３から離型することができる。
なお、傾斜面３２の距離、コッターピン３３及び嵌合ピン３５の幅と高さは、例示的なものであり、中空鍛造品４１がパンチ３から損傷なく且つ確実に離型することができるものであれば、特に限定しない。
【００３１】
第１実施形態の係止体３３（以降、コッターピンと呼ぶ）は、例えば鋼材などで製造された長尺状の部材であって、上述したアリ溝３０に挿入されるものである。
このコッターピン３３は、下底の幅が上底の幅に対して幅広とされ、且つ後述する嵌合体３５を合わせて挿入できる幅とされている。
また、コッターピン３３の高さは、アリ溝３０の高さに対して、大きく差がつかない程度とされている。なお、コッターピン３３の高さは、アリ溝３０の高さに対して、±３０％程度の範囲内の差とされていることが望ましい。例えば、コッターピン３３の高さを５０ｍｍとした場合、アリ溝３０の高さは４０ｍｍ〜７０ｍｍ程度とするとよい。
【００３２】
また、コッターピン３３の長さは、アリ溝３０の長さより長いものとされている。例えば、図３に示すように、コッターピン３３の長さは、アリ溝３０の長さの１．５倍程度とするとよい。
なお、コッターピン３３の断面形状及び長さは、例示的なものであり、中空鍛造品４１がパンチ３から損傷なく且つ確実に離型することができるものであれば、特に限定しない。
【００３３】
アリ溝３０の傾斜面３２に対面する側面、すなわち凹部７に近い側のコッターピン３３の側面は、アリ溝３０の傾斜面３２と同じ傾斜角とされている。すなわち、コッターピン３３の傾斜面３４の角度θは、３°以上３０°以下とされている。
コッターピン３３の傾斜面３４とアリ溝３０の傾斜面３２を同じ傾斜角θとすることで、図３中の点線に示すように、コッターピン３３をアリ溝３０に挿入したとき、コッターピン３３の傾斜面３４とアリ溝３０の傾斜面３２とが重なり合うように対面することとなり、同図のＡ−Ａ断面視でコッターピン３３の傾斜面３４が下金型６の上面に隠れるようになる。
【００３４】
このような状況下とすることで、図４中の一点鎖線に示すように、コッターピン３３の傾斜面３４が上金型２から中空鍛造品４１を離型する際に、アリ溝３０の傾斜面３２に十分に係合される、すなわち十分に面接触するようになる。
それ故、中空鍛造品４１が上金型２のパンチ３に貼り付いた状況下で、上金型２を上方に引き上げると、コッターピン３３によって中空鍛造品４１の上側外縁部４３が引っかかると共に、プレス上昇力（上金型２を引き上げる力）により、上金型２に密着した中空鍛造品４１が引き剥がされるようになる。
【００３５】
第１実施形態の嵌合体３５（以降、嵌合ピンと呼ぶ）は、コッターピン３３の隣に挿入されるものであって、長尺状の部材である。
図４に示すように、嵌合ピン３５は、コッターピン３３と共にアリ溝３０に挿入された
とき、中空鍛造品４１（鍛造後の被加工材４０）の上側外縁部４３（肩部）に当接しないような位置関係とされている。この嵌合ピン３５は、上述したコッターピン３３とほぼ同じ形状（高さ及び長さなど）、材質で製造されている。
【００３６】
例えば、嵌合ピン３５の高さは、アリ溝３０の高さに対して、大きく差がつかない程度とされていて、アリ溝３０の高さに対して、±３０％程度の範囲内の差とすることが望ましい。例えば、嵌合ピン３５の高さは、コッターピン３３の高さ（５０ｍｍ）と同じとするとよい。また、嵌合ピン３５の長さは、コッターピン３３の長さとほぼ同じとするか、嵌合ピン３５の着脱し易さを配慮してコッターピン３３の長さより長く、もしくは短くするとよい。
【００３７】
一方、嵌合ピン３５がコッターピン３３に対して異なる点は、傾斜面３４を有していない点、つまり嵌合ピン３５の上底の幅と下底の幅が同じとされている。すなわち嵌合ピン３５は、断面が略正方形の棒材である。なお、本実施形態の嵌合ピン３５は、断面が略正方形としたが、コッターピン３３が水平方向（横方向）に移動しないように留め置く機能を果たすものであれば、いかなる断面形状（例えば、断面が円形状の棒材）であってもよい。
【００３８】
この嵌合ピン３５は、中空鍛造品４１を離型する際に、何らかの理由でコッターピン３３を屈曲させてしまっても、確実にコッターピン３３を取り外せるようにするものである。
例えば、中空鍛造品４１をパンチ３から離型する際に、上金型２を引き上げる力が強くなってしまって、伴に上昇した中空鍛造品４１がコッターピン３３を屈曲（損傷）させてしまった場合、コッターピン３３の隣に挿入されている嵌合ピン３５を先に取り出す。そうすると、凹部７から遠い側のアリ溝３０が空くようになり、その空いた所に屈曲したコッターピン３３を移動させて取り出すことができる。
【００３９】
なお、図２及び図４などに図示しているコッターピン３３及び嵌合ピン３５は、アリ溝３０に対して若干のクリアランスが空いた状態で挿入されているが、緩く嵌め込まれる状態、つまりコッターピン３３及び嵌合ピン３５がアリ溝３０の内壁面にスライド可能に当接した状態としてもよい。
次に、上述した熱間鍛造装置１を用いて、中空鍛造品４１を製造する方法、すなわち穴あけ熱間鍛造方法について、図に基づいて説明する。
【００４０】
図５Ａ〜図５Ｆに示すように、第１実施形態の穴あけ熱間鍛造方法は、前工程の熱間据込鍛造工程（図示せず）を終えた被加工材４０を穴あけ熱間鍛造をして、内部が空洞の凹み部４２（穴部）が形成された、断面視Ｕ字状の中空鍛造品４１を製造する方法である。
本発明の熱間鍛造装置１を用いた穴あけ熱間鍛造方法は、下金型６の凹部７に被加工材４０を装入する被加工材４０装入工程と、装入された被加工材４０に対して上金型２のパンチ３を圧下させる上金型圧下工程と、下金型６のアリ溝３０にコッターピン３３を挿入する係止体挿入工程と、そのアリ溝３０の嵌合ピン３５を挿入する嵌合体挿入工程と、上金型２から中空鍛造品４１を離型する上金型離型工程と、下金型６から中空鍛造品４１を離型する下金型離型工程と、を有している。
【００４１】
図５Ａでは、据込鍛造工程を終えた被加工材４０を下金型６の凹部７に装入して載置する（被加工材装入工程）。据込鍛造工程を終えた被加工材４０は、数回鍛造された後短尺とされ、外径が下金型６の凹部７の内径とほぼ同径とされている。据込鍛造後の被加工材４０は、凹部７に嵌り込むように装入される。
次に、図５Ｂでは、下金型６の上方に配備された上金型２を降下させて、当該被加工材４０に対してパンチ３を押し付けて圧下する（上金型圧下工程）。このパンチ３の圧下により、被加工材４０の上下方向中央部分に凹み部４２（穴部）が形成される。すなわち、中空鍛造品４１が製造される。
【００４２】
このとき、中空鍛造品４１の高さは、パンチ３の圧下前の被加工材４０の高さより少し高くなっている。また、上金型圧下工程では、中空鍛造品４１に高いひずみが付与される。
続いて、図５Ｃでは、被加工材４０に対してパンチ３を圧下させた状況下（中空鍛造品４１が製造された状況下）において、アリ溝３０にコッターピン３３を挿入する（係合体挿入工程）。このとき、当該コッターピン３３の傾斜面３４とアリ溝３０の傾斜面３２とが対面し接するようにコッターピン３３を挿入する。このようにすることで、コッターピン３３の傾斜面３４側の部分は、中空鍛造品４１の上側外縁部４３の上方に位置することとなる。
【００４３】
図５Ｄでは、中空鍛造品４１が製造された状況下において、アリ溝３０に嵌合ピン３５を挿入する（嵌合体挿入工程）。このとき、アリ溝３０に挿入されているコッターピン３３の傾斜面３４とアリ溝３０の傾斜面３２とが離れないように、嵌合ピン３５をコッターピン３３の隣に挿入する。このようにすることで、嵌合ピン３５は、コッターピン３３の傾斜面３４とアリ溝３０の傾斜面３２とが確実に対面することとなる。
【００４４】
図５Ｅでは、アリ溝３０にコッターピン３３と嵌合ピン３５とが挿入された状況下（図５Ｄに示す状況下）において、上金型２を上方に引き上げる（上金型離型工程）。このとき、パンチ３に貼り付いた中空鍛造品４１（鍛造後の被加工材４０）は、上金型２とともに上昇することとなる。そうすると、中空鍛造品４１の上側外縁部４３は、コッターピン３３に引っかかるようになる。そして、コッターピン３３に引っかかった中空鍛造品４１は、上金型２のパンチ３から引き剥がされるように離型され、凹部７に残留する。その後、上金型２のみが上方に引き上げられる。
【００４５】
このように、凹部７に近い側のアリ溝３０に挿入されたコッターピン３３により、中空鍛造品４１を損傷させず、且つ確実に上金型２から離型させることが可能となる。
図５Ｆでは、下金型６のアリ溝３０から嵌合ピン３５を外部へ取り出し、その後コッターピン３３をアリ溝３０から外部へ取り出す。そして、凹部７の下部に備えられたノックアウト棒９を上方に移動させて、下金型６から中空鍛造品４１を押し出すように離型する（下金型離型工程）。
【００４６】
なお、下金型離型工程では、上金型離型工程でコッターピン３３が屈曲した場合でも、凹部７の径方向外側に嵌合ピン３５を取り除いた後、凹部７より遠い側のアリ溝３０にコッターピン３３をずらして取り除くことで、屈曲したコッターピン３３を外部へ取り出すことができる。
その後、穴あけ熱間鍛造を終えた中空鍛造品４１は、穿孔工程に送られて、打抜き鍛造・せん断加工などによって中空鍛造品４１の軸心方向を向く中心部が穿孔（貫通）されると共に、中空鍛造品４１に残存した低ひずみ部が除去される。なお、機械加工などによって、断面視Ｕ字状の中空鍛造品４１の下部を貫通させてもよい。
【００４７】
以上述べたように、下金型６の上面にアリ溝３０を形成し、そのアリ溝３０にコッターピン３３と嵌合ピン３５を挿入する構成とした熱間鍛造装置１によれば、穴あけ熱間鍛造後に、中空鍛造品４１が上金型２のパンチ３に強く密着し離型が困難になった場合でも、上金型２を引き上げる力を利用してパンチ３から中空鍛造品４１を損傷させることなく確実、且つ容易に離型することができる。
［第２実施形態］
続いて、本発明の熱間鍛造装置１の第２実施形態（変形例）について、図６を基に述べる。
【００４８】
図６に示すように、熱間鍛造装置１の第２実施形態は、上述した熱間鍛造装置１の構成と略同じである。
すなわち、熱間鍛造装置１の第２実施形態の構成は、中央にパンチ３を有する上金型２と、被加工材４０が装入される凹部７を有する下金型６とを有している点が同じである。
また、第２実施形態は、下金型６の凹部７の周縁部８の上側に形成されるアリ溝３０と、アリ溝３０に挿入されるコッターピン３３及び嵌合ピン３５と、を有している点も同じである。また、アリ溝３０が凹部７を挟むように対面する位置に設けられている点も同じである。また、第２実施形態はアリ溝３０の断面形状、及びコッターピン３３及び嵌合ピン３５の断面形状も同じである。
【００４９】
一方、第２実施形態は、アリ溝３０の長さが、第１実施形態の熱間鍛造装置１のアリ溝３０の長さと異なっている。
詳しくは、第２実施形態のアリ溝３０は、一方端のみが下金型６の外周面に対して貫通していて、他方端が下金型６の外周面に対して貫通せずに、凹部７の周縁部８の上側一部だけを切り欠いている。つまり、本変形例のアリ溝３０は、他方端が凹部７の一部とオーバーラップする、言い換えると他方端と凹部７の周縁部８の上側一部とが重なり合うように形成されている。
【００５０】
それ故、第２実施形態におけるアリ溝３０の他方端は、凹部７の周縁部８を通過せずに途中までで終端となっている。
図６に示すように、第２実施形態のアリ溝３０は、平面視で、例えば他方端が凹部７の上下方向軸心まで、すなわち第１実施形態のアリ溝３０の長さの約１／２とされている。また、第２実施形態のコッターピン３３及び嵌合ピン３５の長さは、上記のアリ溝３０に対応するように、上記のアリ溝３０の長さより長いものとされている。
【００５１】
以上より、第２実施形態の熱間鍛造装置１は、他方端が凹部７の周縁部８の上方で終端とされたアリ溝３０を有し、そのアリ溝３０に挿入されたコッターピン３３の一部が中空鍛造品４１の上側外縁部４３に引っかかる構成となっていることが特徴である。この構成によれば、中空鍛造品４１（鍛造後の被加工材４０）を離型するに際し、切り欠き部分から突出したコッターピン３３が中空鍛造品４１の上面の一部を必ず引っかかるようになるので、上金型２に密着した中空鍛造品４１を確実に離型することができる。
【００５２】
なお、今回開示された実施形態はすべての点で例示であって制限的なものではないと考えられるべきである。今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【００５３】
例えば、上述の実施形態では、アリ溝３０を下金型６に２本形成したものを例に挙げて説明したが、コッターピン３３が被加工材４０の上側外縁部４３に配置できるものであれば、１本だけ形成されたものであってもよい。
また、コッターピン３３は、長尺の棒材として説明したが、長尺の板材であってもよい。嵌合ピン３５の本数もそれぞれ１本としたが、複数本であってもよい。
【００５４】
また、第２実施形態のアリ溝３０の長さは、そのアリ溝３０に挿入されたコッターピン３３の一部が、平面視で凹部７内の中空鍛造品４１の上側外縁部４３と重なるようであれば、特に限定しない。
また、上述の実施形態においては、中空鍛造工程（穴あけ熱間鍛造）で用いられる熱間鍛造装置について説明したが、凸状の上金型を有する熱間鍛造装置であれば、本発明の技術（コッターピン３３で中空鍛造品４１（鍛造後の被加工材４０）の上側外縁部４３（肩部）を押さえる構成）は適用可能である。例えば、据込鍛造工程や中空シャフト鍛造工程などで用いられる熱間鍛造装置が挙げられる。
【符号の説明】
【００５５】
１  熱間鍛造装置
２  上金型
３  突起部（パンチ）
４  圧下部
５  押出部
６  下金型
７  凹部
８  周縁部
９  ノックアウト棒
３０  係止溝（アリ溝）
３１  底部
３２  傾斜面（凹部に近い側の側壁）
３３  係止体（コッターピン）
３４  傾斜面
３５  嵌合体（嵌合ピン）
４０  被加工材
４１  中空鍛造品
４２  凹み部（穴部）
４３  上側外縁部  
【図１】
2016059945.tif 000003
【図２】
2016059945.tif 000004
【図３】
2016059945.tif 000005
【図４】
2016059945.tif 000006
【図５Ａ】
2016059945.tif 000007
【図５Ｂ】
2016059945.tif 000008
【図５Ｃ】
2016059945.tif 000009
【図５Ｄ】
2016059945.tif 000010
【図５Ｅ】
2016059945.tif 000011
【図６】
2016059945.tif 000012
【図５Ｆ】
2016059945.tif 000013